3
ФИЛЬТР, СОДЕРЖАЩИЙ ОБЪЕДИНЕННЫЙ КАТАЛИЗАТОР ДЛЯ ОКИСЛЕНИЯ САЖИ И NH-SCR КАТАЛИЗАТОР

1. Фильтр с протеканием через стенки для фильтрования материала в виде частиц от протекающих отработанных газов, содержащий катализатор как для катализа преобразования твердого углерода в материал в виде частиц с помощью кислорода, так и для селективного восстановления оксидов азота в отработанных газах с помощью азотистого восстановителя, причем катализатор содержит оксид церия и вольфрам.
2. Фильтр с протеканием через стенки по п.1, в котором катализатор наносят в виде покрытия на инертный носитель фильтра.
3. Фильтр с протеканием через стенки по п.1, в котором катализатор содержит экструдированную твердую массу, содержащую:
10-90 мас.%, по меньшей мере, одного компонента связующего вещества/матрицы; и
5-80 мас.% необязательно стабилизированного оксида церия,
где, по меньшей мере, один металл расположен в одном из следующих мест, так что по меньшей мере один металл:
(i) присутствует в экструдированной твердой массе;
(ii) размещен в большей части на поверхности экструдированной твердой массы;
(iii) присутствует в экструдированной твердой массе, а также присутствует в более высокой концентрации на поверхности экструдированной твердой массы;
(iv) присутствует в экструдированной твердой массе, а также, нанесен в виде одного или нескольких слоев покрытия на поверхности экструдированной твердой массы или
(v) присутствует в экструдированной твердой массе, присутствует в более высокой концентрации на поверхности экструдированной твердой массы, а также нанесен в виде одного или нескольких слоев покрытия на поверхности экструдированной твердой массы.
4. Фильтр с протеканием через стенки по п.1 или 3, в котором, по меньшей мере, один компонент связующего вещества/матрицы выбран из группы, состоящей из кордиерита, нитридов, карбидов, боридов, интерметаллических соединений, лития алюмосиликата, шпинели, необязательно легированного оксида алюминия, источника диоксида кремния, оксида титана, диоксида циркония, оксида титана - диоксида циркония, циркона и смеси любых двух или более из них.
2
4
5. Фильтр с протеканием через стенки по п.4, где шпинель представляет собой MgAlO или где Mg частично заменен металлом из группы, состоящей из Со, Zr, Zn или Mn.
6. Фильтр с протеканием через стенки по п.4, в котором источник диоксида кремния выбран из группы, состоящей из диоксида кремния, золя диоксида кремния, кварца, коллоидного или аморфного диоксида кремния, силиката натрия, аморфного алюмосиликата, алкоксисилана, связующего вещества на основе силиконовой смолы, глины, талька или смеси любых двух или более из них.
7. Фильтр с протеканием через стенки по п.4, в котором экструдированная твердая масса включает неорганические волокна, где неорганические волокна выбраны из группы, состоящей из углеродных волокон, стекловолокна, металлического волокна, волокон из бора, волокон из оксида алюминия, волокон из диоксида кремния, волокон из диоксида кремния - оксида алюминия, волокон из карбида кремния, волокон из титаната калия, волокон из бората алюминия и керамических волокон.
8. Фильтр с протеканием через стенки по п.1 или 3, в котором общее содержание металла находится в экструдированной твердой массе; в большей части вольфрам находится на поверхности экструдированной твердой массы; в одном или нескольких слоях покрытия на поверхности экструдированной твердой массы или при более высокой концентрации на поверхности экструдированной твердой массы, составляет от 0,1 до 20 мас.%.
9. Фильтр с протеканием через стенки по п.1 или 3, в котором один или несколько слоев покрытия на поверхности экструдированной твердой массы содержат вольфрам, где общее содержание металла катализатора составляет от 0,1 до 30 мас.%.
10. Фильтр с протеканием через стенки по п.1 или 3, где пористость фильтра с протеканием через стенки составляет от 30 до 80%.
11. Выхлопная система для транспортного средства, причем система содержит источник азотистого восстановителя, инжекционные средства для инжекции азотистого восстановителя в протекающих отработанных газах и фильтр с протеканием через стенки по любому из пп.1-10, расположенный после инжекционных средств.
12. Выхлопная система по п.11, содержащая катализатор окисления, расположенный перед средствами инжекции, для окисления оксида азота до диоксида азота.
13. Способ получения фильтра с протеканием через стенки по любому из пп.1 или 3-10, включающий стадии:
формирования твердой экструдированной массы посредством смешивания порошкообразных исходных материалов: по меньшей мере, одного компонента связующее вещество/матрица или предшественника одного или нескольких из них; оксида церия и вольфрама; с необязательными неорганическими волокнами;
необязательного добавления органического вспомогательного агента;
обработки посредством смешивания и/или замешивания в кислотном или щелочном водном растворе с образованием смеси;
экструдирования смеси в виде массы катализатора, сушки массы катализатора и кальцинирования с формированием твердой экструдированной массы; и
выбора количественных соотношений исходных материалов таким образом, что твердая экструдированная масса содержит 10-90 мас.%, по меньшей мере, одного компонента связующего вещество/матрицы и 5-80 мас.% оксида церия, и необязательного импрегнирования поверхности твердой экструдированной массы, по меньшей мере, вольфрамом и/или необязательного нанесения на поверхность твердой экструдированной массы, по меньшей мере, одного слоя (слоев) покрытия, содержащего вольфрам.